Brevet FR3048243A1 (20170901)
REVENDICATIONS1. Vitrage à propriété de contrôle solaire comprenant au moins un substrat verrier sur lequel est déposé un empilement de couches, ledit empilement comprenant au moins une couche constituée dans un alliage comprenant du nickel, du cuivre et du chrome, alliage dans lequel le pourcentage atomique de nickel est supérieur à 70% et inférieur à 94%, le pourcentage atomique de cuivre est supérieur à 5% et inférieur à 25% et dans lequel le pourcentage atomique de chrome est supérieur à 1% et inférieur à 15%.\n<CLM>\1\tVitrage selon la revendication précédente, dans lequel le pourcentage atomique du cuivre est supérieur au pourcentage atomique du chrome d'au moins 3%.\n<CLM>\1\tVitrage selon l'une des revendications précédentes, dans lequel le pourcentage atomique du cuivre dans l'alliage est compris entre 5% et 15%.\n<CLM>\1\tVitrage selon l'une des revendications précédentes, dans lequel le pourcentage atomique du Nickel dans l'alliage est compris entre 75% et 90%.\n<CLM>\1\tVitrage selon l'une des revendications précédentes, dans lequel le pourcentage atomique du chrome dans l'alliage est compris entre 2% et 10%.\n<CLM>\1\tVitrage selon l'une des revendications précédentes, dans lequel l'épaisseur de ladite couche fonctionnelle est comprise entre 5 et 25 nanomètres. 3048243 22\n<CLM>\1\tVitrage selon l'une des revendications précédentes, dans lequel l'alliage est constitué essentiellement de nickel, de cuivre et de chrome. 5\n<CLM>\1\tVitrage selon l'une des revendications précédentes, dans lequel l'alliage ne comprend pas d'hétéroatome tel que l'azote, l'oxygène ni de carbone.\n<CLM>\1\tVitrage selon l'une des revendications précédentes, 10 dans lequel l'empilement est constitué par la succession des couches suivantes, à partir de la surface du substrat verrier: - une ou plusieurs couches inférieures de protection de la couche fonctionnelle contre la migration des ions 15 alcalins issus du substrat verrier, d'épaisseur géométrique, au total, comprise entre 5 et 150 nm, - une couche fonctionnelle constituée par ledit alliage, - une ou plusieurs couches supérieures de protection de 20 la couche fonctionnelle contre l'oxygène de l'air, notamment lors d'un traitement thermique tel qu'une trempe ou un recuit, la ou lesdites couches étant d'épaisseur géométrique, au total, comprise entre 5 et 150 nm. 25\n<CLM>\1\tVitrage selon la revendication précédente, dans lequel la ou les couches de protection inférieures et supérieures sont choisies parmi le nitrure de Silicium éventuellement dopé par Al, Zr, B, le nitrure 30 d'aluminium AIN, l'oxyde d'étain, un oxyde mixte de zinc ou d'étain SnyZnz0x, l'oxyde de silicium Si02, l'oxyde de titane non dopé Ti02, les oxynitrures de silicium SiOxNy. 3048243 23\n<CLM>\1\tVitrage selon l'une des revendications précédentes dans lequel l'empilement comprend la succession des couches suivantes, à partir de la surface du substrat verrier : une couche inférieure d'épaisseur comprise entre 5 5 et 150 nm, de préférence entre 30 et 70 nm, de nitrure de Silicium éventuellement dopé par Al, Zr, B ou de le nitrure d'aluminium AIN, une couche fonctionnelle constituée par ledit alliage, 10 une couche supérieure d'épaisseur comprise entre 5 et 150 nm, de préférence entre 30 et 70 nm, de nitrure de Silicium éventuellement dopé par Al, Zr, B ou de nitrure d'aluminium AIN. 15\n<CLM>\1\tVitrage selon l'une des revendications précédentes, dans lequel l'empilement comprend au moins deux couches fonctionnelles constituées par ledit alliage comprenant ou constitué par du nickel, du cuivre et du chrome, chacune desdites couches étant séparée dans 20 l'empilement de la suivante par au moins une couche intermédiaire d'un matériau diélectrique.\n<CLM>\1\tVitrage selon la revendication précédente, dans lequel ladite couche intermédiaire comprend au moins une 25 couche d'un matériau choisi parmi le nitrure de Silicium éventuellement dopé par Al, Zr, B, le nitrure d'aluminium AIN, l'oxyde d'étain, un oxyde mixte de zinc ou d'étain SnyZnz0x, l'oxyde de silicium Si02, l'oxyde de titane non dopé Ti02, les oxynitrures de 30 silicium SiOxNy.\n<CLM>\1\tVitrage selon la revendication précédente, dans lequel l'empilement comprend la succession des couches suivantes, à partir de la surface du substrat verrier : 3048243 24 - une couche inférieure d'épaisseur comprise entre 5 et 150 nm, de préférence entre 30 et 70 nm, de nitrure de Silicium éventuellement dopé par Al, Zr, B ou le nitrure d'aluminium AIN, 5 - une première couche fonctionnelle constituée essentiellement par ledit alliage comprenant ou constituée essentiellement par du nickel, du cuivre et du chrome, - une couche intermédiaire d'épaisseur comprise entre 5 10 et 150 nm, comprenant au moins une couche d'un matériau choisi parmi le nitrure de Silicium éventuellement dopé par Al, Zr, B, le nitrure d'aluminium AIN, l'oxyde d'étain, un oxyde mixte de zinc ou d'étain SnyZnz0., l'oxyde de silicium Si02, 15 l'oxyde de titane non dopé Ti02, les oxynitrures de silicium SiO.Ny' de préférence de nitrure de silicium éventuellement dopé, - une deuxième couche fonctionnelle constituée essentiellement par ledit alliage comprenant ou 20 constituée essentiellement par du nickel, du cuivre et du chrome, une couche supérieure d'épaisseur comprise entre 5 et 150 nm, de préférence entre 30 et 70 nm, de nitrure de Silicium éventuellement dopé par Al, Zr, B 25 ou le nitrure d'aluminium AIN.\n<CLM>\1\tVitrage selon l'une des revendications précédentes dans lequel l'empilement comprend en outre des couches protectrices d'un métal choisi dans le groupe constitué 30 par Ti, Mo, Al ou d'un alliage comprenant au moins l'un de ces éléments, ou encore des couches protectrices d'un alliage de nickel et de chrome, lesdites couches étant disposées au contact et au dessus et au dessous de la ou des couches fonctionnelles, chaque couche 3048243 25 protectrice ayant une épaisseur géométrique comprise entre environ 1 nm et environ 5 nm.